(57)【要約】【課題】  低温施工性、下地接着性などに優れた巾木を提供し、特に、低温から高温まで広範囲な施工温度条件下で良好に施工することができる巾木を提供することを課題とする。【解決手段】  エチレン−αオレフィン共重合体又はプロピレン−αオレフィン共重合体から選ばれる共重合体と低密度ポリエチレンの混合物１００重量部、スチレン系熱可塑性エラストマー２０〜２５０重量部、充填剤２００〜１０００重量部、タッキファイヤー１０な１００重量部を含む樹脂組成物を成形することにより得られる巾木。このスチレン系熱可塑性エラストマーは、−１０℃〜３５℃の範囲にｔａｎδのピークを有し、且つｔａｎδのピークがそれぞれ異なる２種以上のスチレン系熱可塑性エラストマーの混合物からなる。【選択図】      なし【特許請求の範囲】
【請求項１】
エチレン−αオレフィン共重合体又はプロピレン−αオレフィン共重合体から選ばれる共重合体と低密度ポリエチレンの混合物１００重量部、スチレン系熱可塑性エラストマー１８〜２６０重量部、及び充填剤を含む樹脂組成物を成形することにより得られる巾木。
【請求項２】
エチレン−αオレフィン共重合体又はプロピレン−αオレフィン共重合体から選ばれる共重合体と低密度ポリエチレンの混合物１００重量部、スチレン系熱可塑性エラストマー１８〜２６０重量部、充填剤１５０〜１１００重量部を含む樹脂組成物を成形することにより得られる巾木。
【請求項３】
前記スチレン系熱可塑性エラストマーが、−１０℃〜３５℃の範囲にｔａｎδのピークを有し、且つｔａｎδのピークがそれぞれ異なる２種以上のスチレン系熱可塑性エラストマーの混合物からなる請求項１又は２記載の巾木。
【請求項４】
前記スチレン系熱可塑性エラストマーが、−１０〜０℃の範囲にｔａｎδのピークを有するスチレン系熱可塑性エラストマーと１５〜２５℃の範囲にｔａｎδのピークを有するスチレン系熱可塑性エラストマーを含む混合物からなる請求項３記載の巾木。
【請求項５】
前記−１０〜０℃の範囲にｔａｎδのピークを有するスチレン系熱可塑性エラストマーと１５〜２５℃の範囲にｔａｎδのピークを有するスチレン系熱可塑性エラストマーが、重量比で９：１〜２：８である請求項４記載の巾木。
【請求項６】
前記樹脂組成物に、タッキファイヤー５〜１２０重量部を含む請求項１〜５の何れかに記載の巾木。
【請求項７】
請求項１〜６の何れかに記載の巾木の表面に、熱可塑性エラストマーに、エチレン−αオレフィン共重合体又はプロピレン−αオレフィン共重合体から選ばれる共重合体及び充填剤のうち少なくとも何れか一方を含み、熱可塑性エラストマー１００重量部に対し、前記共重合体及び／又は充填剤が１５重量部以下含まれている樹脂組成物からなる表面層が積層されている巾木。
【発明の詳細な説明】
【技術分野】
【０００１】
本発明は、主として壁材と床材又は天井材との間に取り付けて使用される合成樹脂製の巾木に関する。
【背景技術】
【０００２】
従来、合成樹脂製の巾木として、塩化ビニル樹脂製の巾木が多用されてきた。塩化ビニル製巾木は、成形性、施工性、耐薬品性、意匠性などに優れているが、焼却によってダイオキシンなどが発生するので、近年、有害な塩素系ガスを発生しないノンハロゲン巾木が提案されている。ノンハロゲン巾木としては、ポリオレフィンをベースポリマーとするものがあるが下地接着性が悪く、反発性もあるため、エチレン−酢酸ビニル共重合体などの極性ポリマーを用いた巾木が知られている。例えば、特開２０００−３３６９１９には、エチレン−酢酸ビニル共重合体などのオレフィンとカルボキシル基含有モノマーの共重合体、エラストマー、充填剤などを配合してなる巾木が開示されている。また、特開２００３−１２９６５１には、エチレン−酢酸ビニル共重合体などのエチレン−極性コモノマー共重合体、スチレン系などの熱可塑性エラストマー、充填剤、機能添加剤を配合してなる巾木が開示されている。
しかしながら、上記公報記載の巾木は、低温での施工性が悪い、接着強度が不十分であるという問題点があり、特に、従来の巾木は、低温域に於ける柔軟性に欠けるため、寒冷地に於ける施工性が悪く、寒冷地から温暖地の何れにおいても施工性に優れた巾木が求められている。更に、エチレン−酢酸ビニルなどの極性ポリマーは、一般に成形温度領域が狭いため、巾木を成形する際に加工性が悪いという問題点がある。
【０００３】
【特許文献１】特開２０００−３３６９１９
【特許文献２】特開２００３−１２９６５１
【発明の開示】
【発明が解決しようとする課題】
【０００４】
そこで、本発明は、低温施工性、下地接着性などに優れた巾木を提供することを課題とするものであり、さらに、本発明は、広範な施工温度条件下で、良好に施工することができる巾木を提供することを課題とするものである。
【課題を解決するための手段】
【０００５】
本発明は、その手段として、エチレン−αオレフィン共重合体又はプロピレン−αオレフィン共重合体から選ばれる共重合体と低密度ポリエチレンの混合物１００重量部、スチレン系熱可塑性エラストマー１８〜２６０重量部を含む樹脂組成物を成形することにより得られる巾木を提供する。
また、本発明は、エチレン−αオレフィン共重合体又はプロピレン−αオレフィン共重合体から選ばれる共重合体と低密度ポリエチレンの混合物１００重量部、スチレン系熱可塑性エラストマー１８〜２６０重量部、充填剤１５０〜１１００重量部を含む樹脂組成物を成形することにより得られる巾木を提供する。
さらに、本発明は、上記スチレン系熱可塑性エラストマーが、−１０℃〜３５℃の範囲にｔａｎδのピークを有し、且つｔａｎδのピークがそれぞれ異なる２種以上のスチレン系熱可塑性エラストマーの混合物からなるものであり、好ましくは、上記スチレン系エラストマーが、−１０〜０℃の範囲にｔａｎδのピークを有するスチレン系熱可塑性エラストマーと１５〜２５℃の範囲にｔａｎδのピークを有するスチレン系熱可塑性エラストマーを含む混合物からなる巾木を提供する。また、上記−１０〜０℃の範囲にｔａｎδのピークを有するスチレン系熱可塑性エラストマーと１５〜２５℃の範囲にｔａｎδのピークを有するスチレン系熱可塑性エラストマーの配合比が、重量比で９：１〜２：８である巾木を提供する。さらに、タッキファイヤーを５〜１２０重量部を含む巾木を提供する。
また、本発明の好ましい態様では、上記各巾木の表面に、熱可塑性エラストマーにαオレフィン共重合体又はプロピレン−αオレフィン共重合体から選ばれる共重合体及び充填剤のうち少なくとも何れか一方を含み、この熱可塑性エラストマー１００重量部に対し、共重合体及び／又は充填剤が１５重量部以下含まれている樹脂組成物を積層してなる巾木を提供する。
【発明の効果】
【０００６】
本発明の巾木は、低温施工性、下地不陸隠蔽性、下地接着性、折曲げ白化防止、耐傷性などに優れている。さらに、広範な温度域で適度な柔軟性を有するので、温暖な地域のみならず寒冷地などの施工温度条件が比較的低温な地域に於いても良好に施工することができる。
【発明を実施するための最良の形態】
【０００７】
本発明の巾木は、エチレン−αオレフィン共重合体又はプロピレン−αオレフィン共重合体から選ばれる共重合体（以下単に「αオレフィン共重合体」という場合がある）と低密度ポリエチレンの混合物１００重量部、スチレン系熱可塑性エラストマー１８〜２６０重量部、充填剤及び必要に応じて添加されるタッキファイヤーその他添加剤を含む樹脂組成物からなる。αオレフィン共重合体と低密度ポリエチレンの混合物を用いることにより、主として適度な柔軟性と腰を与え且つ下地不陸隠蔽性に優れ、低コストの巾木を得ることができる。また、スチレン系熱可塑性エラストマーを用いることにより、主として施工性（特に低温施工性）、下地接着性、施工後の寸法安定性などに優れた巾木を得ることができる。
【０００８】
エチレン−αオレフィン共重合体は、エラストマー性状を示さない熱可塑性樹脂であって、プロピレン、１−ブテン、１−ヘキセン、１−オクテン、４−メチル−１−ペンテンなどの炭素数３〜２０から選ばれる１種又は２種以上のαオレフィンをエチレンに共重合させた２元共重合体又は３元以上の多元共重合体を用いることができ、中でも柔軟性に優れているという理由から、エチレン−オクテン共重合体を用いることが好ましい。また、プロピレン−αオレフィン共重合体は、エラストマー性状を示さない熱可塑性樹脂であって、１−ブテン、１−ヘキセン、１−オクテン、４−メチル−１−ペンテンなどの炭素数４〜２０から選ばれる１種又は２種以上のαオレフィンをプロピレンに共重合させた２元共重合体又は３元以上の多元共重合体を用いることができる。これらエチレン−αオレフィン共重合体から選ばれる１種以上とプロピレン−αオレフィン共重合体から選ばれる１種以上との混合物からなるαオレフィン共重合体を用いることもできる。低密度ポリエチレンとしては、密度０．９０〜０．９４ｇ／ｃｍ３程度のものを用いることができ、直鎖状低密度ポリエチレンを用いてもよい。上記αオレフィン共重合体と低密度ポリエチレンの配合比は、１：１〜３：１（重量比）が好ましい。
【０００９】
スチレン系熱可塑性エラストマーは、ハードセグメントとソフトセグメントを併せ持つポリマーであり、ハロゲン原子を含まないものが用いられる。スチレン系熱可塑性エラストマーとしては、例えばハードセグメントにポリスチレン、ソフトセグメントにポリブタジエン、ビニルポリイソプレンなどを用いたブロック共重合体が挙げられ、例えば、スチレン−ブタジエン・イソプレン共重合体、スチレン−ブタジエン・イソプレン−スチレン共重合体、スチレン−ビニルポリイソプレン共重合体 、スチレン−ビニルポリイソプレン−スチレン共重合体、スチレン−ブタジエン共重合体、スチレン−ブタジエン−スチレン共重合体、スチレン−イソプレン共重合体、スチレン−イソプレン−スチレン共重合体、スチレン−エチレンブテン共重合体、スチレン−エチレンブテン−スチレン共重合体、スチレン−エチレンプロピレン共重合体、スチレン−エチレンプロピレン−スチレン共重合体、スチレン−プロピレンブテン−エチレン共重合体、スチレン−プロピレンブテン−プロピレン共重合体、又はこれらの水素添加物などの１種又は２種以上の混合物を用いることができる。中でも、巾木の施工温度域にｔａｎδのピークを有することから、スチレン−ビニルポリイソプレン共重合体を用いることが好ましい。スチレン系熱可塑性エラストマーの配合量は、αオレフィン共重合体と低密度ポリエチレンの混合物１００重量部に対して、１８〜２６０重量部、好ましくは２０〜２５０重量部、より好ましくは１００〜２５０重量部である。スチレン系熱可塑性エラストマーがこれよりも少ないと硬くなり過ぎ、一方、これよりも多いと腰が無くなり、何れも施工温度域での巾木の施工性や下地不陸隠蔽性が悪くなるからである。
【００１０】
さらに、比較的広範な温度域で施工性に優れた巾木を得ることができることから、ｔａｎδのピークが異なる２種以上のスチレン系熱可塑性エラストマーの混合物を用いることがより好ましい。具体的には−１０℃（マイナス１０℃）〜３５℃の範囲にｔａｎδのピークを有し、且つｔａｎδのピーク温度がそれぞれ異なる２種以上のスチレン系熱可塑性エラストマーを用いることができる。例えば、１５〜２５℃（好ましくは２０℃付近）にｔａｎδピークを示すスチレン系熱可塑性エラストマーと−１０℃〜０℃（好ましくは−５℃（マイナス５℃）付近）にｔａｎδピークを示すスチレン系熱可塑性エラストマーを、９：１〜２：８の割合（重量比）で混合されたものを用いることがより好ましい。
【００１１】
充填剤としては、例えば、炭酸カルシウム、タルク、クレー、硫酸バリウム、水酸化マグネシウム、水酸化アルミニウム等、及びこれらの混合物などが例示できる。平均粒径１〜３０μｍ程度のものを用いることが好ましい。充填剤の配合量は、共重合体と低密度ポリエチレンの混合物１００重量部に対して、１５０〜１１００重量部、好ましくは２００〜１０００重量部である。充填剤がこれよりも少ないと、施工時に切断し難くなり、一方、これよりも多いと、出隅部又は入隅部に施工する際、白化を生じるからである。
【００１２】
タッキファイヤーとしては、重量平均分子量が数百〜３，０００程度のもの、例えば、石油、ナフサなどの分解によって得られる石油樹脂、テルペンフェノールなどのテルペン系炭化水素樹脂、ロジンなどの公知のものを用いることができる。タッキファイヤーを配合することにより、下地接着性を更に向上させることができる。タッキファイヤーの配合量としては、エチレン−αオレフィン共重合体と低密度ポリエチレンの混合物１００重量部に対して、５〜１２０重量部、好ましくは１０〜１００重量部である。少ないと下地接着性の向上が図られず、一方、多すぎると得られる巾木が柔らかくなり過ぎるからである。
尚、その他の添加剤として、難燃剤、抗酸化剤、光安定剤、顔料、滑材、耐熱安定剤、帯電防止剤などを適宜混合することができる。
【００１３】
本発明に係る巾木は、上記樹脂組成物の各成分を、例えば多軸押出機、ニーダーなどで混練してペレットを作製し、得られたペレットをカレンダー成形機、押出成形機などでシート状に成形することにより得ることができる。成形温度としては、１５０〜２５０℃という比較的広範な温度で成形することができるから、従来の巾木に比して押出加工性に優れている。厚みは特に限定されず、通常１〜３ｍｍ程度に形成される。作製された巾木は、例えば、酢酸ビニル系、アクリル系樹脂などを主成分とするエマルジョン型又は溶剤型接着剤などを用いて、壁材と床材又は天井材との間に接着施工して使用される。
本発明に係る巾木は、広範な温度域で適度な柔軟性を有するので、寒冷地から温暖地まで温度条件が異なる何れの地域に於いても、出隅部などの形状に沿って良好に施工することができる。さらに、下地との接着性に優れているので、浮き上がりなどの施工不良を起こす虞がなく、又、出隅部などに沿って折り曲げても白化することないから施工後の外観も良好となる。
【００１４】
さらに、本発明は、上記の巾木（以下「巾木本体」という）の表面に表面層が積層された多層（例えば２層）構造の巾木とすることもできる。
かかる表面層は、熱可塑性エラストマーに、αオレフィン共重合体（エチレン−αオレフィン共重合体又はプロピレン−αオレフィン共重合体）及び充填剤の少なくとも何れか一方を混合した樹脂組成物であって、熱可塑性エラストマー１００重量部に対し、上記αオレフィン共重合体１５重量部以下及び／又は充填剤１５重量部以下混合された樹脂組成物から形成することができる。熱可塑性エラストマー１００重量部に、上記αオレフィン共重合体及び充填剤の少なくとも何れかを１５重量部以下加えることにより、耐傷性に優れ、折曲げ白化し難い表面層を構成でき、又巾木本体との接着性に優れたものとすることができる。
【００１５】
表面層の熱可塑性エラストマーとしては、例えば、スチレン系熱可塑性エラストマー、オレフィン系熱可塑性エラストマー 、ウレタン系熱可塑性エラストマー、ポリエステル系熱可塑性エラストマー、ポリエーテル系熱可塑性エラストマーなどを用いることができる。中でも、折曲げ白化防止、耐傷性に優れることから、スチレン系熱可塑性エラストマー、オレフィン系熱可塑性エラストマーを用いることが好ましい。スチレン系熱可塑性エラストマーとしては、上記で例示したものなどを用いることができ、中でも、耐傷性に特に優れていることから、スチレン−ブタジエン・イソプレン、スチレン−ブタジエン・イソプレン−スチレンのブロック共重合体又はこれらの水素添加物を用いることが好ましい。オレフィン系熱可塑性エラストマーとしては、例えばハードセグメントにエチレン、プロピレンを、ソフトセグメントにエチレン・プロピレンゴム、加硫ゴムなどを用いたものを用いることができ、単純ブレンドタイプ、動的架橋タイプ、インプラントタイプの何れでも構わない。
表面層のαオレフィン共重合体（エチレン−αオレフィン共重合体又はプロピレン−αオレフィン共重合体から選ばれる共重合体）としては、上記で例示したものを適宜用いることができ、中でも加工特性が良いことから、エチレン−オクテン共重合体を用いることが好ましい。また、充填剤としては、上記で例示したものを適宜用いることができるが、平均粒径３．０μｍ以下の比較的粒径の小さいものを用いることが好ましい。
【００１６】
表面層は、上記樹脂組成物の各成分を混練し、得られたペレットを溶融させて、巾木本体の表面に押出ラミネート、ナイフコーティングなどすることにより積層することができる。表面層の厚みは特に限定されず、通常０．０５〜０．２ｍｍ程度に形成される。かかる表面層を積層することにより巾木の表面耐傷性を改善することができ、又、折り曲げても白化しないので、巾木の装飾性が損なわれることがない。
また、必要に応じて、巾木本体と表面層の間に所望の絵柄などを表すために意匠印刷層を設けてもよい。尚、意匠印刷層は、表面層の表面に設けることも可能である。このように意匠印刷層を表面層の表面に設ける場合には、意匠印刷層の保護のため、紫外線硬化樹脂などのオーバーコート層や各種ワックスを設けることが好ましい。また、巾木本体に表面層を積層しない場合に於いては、巾木本体にオーバーコート層や各種ワックスを設けることが好ましく、又、適宜意匠印刷層を設けることもできる。
【実施例】
【００１７】
以下、実施例及び比較例を挙げ、本発明を更に詳述する。但し、本発明は下記実施例に限定されるものではない。
【００１８】
実施例１及び比較例１
表１〜３に示す配合比で各成分（微量の成形助剤も添加）を混練してペレットを作製し、１軸押出機でシリンダー温度１７０℃、ダイス温度１７０℃で押出成形して厚み１．５ｍｍのシート状にして、実施例１−１〜１−１０及び比較例１−１〜１−６に係る試験用巾木をそれぞれ作製した。
但し、表中、「αオレフィン＋ＬＤＰＥ」は、エチレン−オクテン共重合体（商品名：タフマーＤＦ８０５、三井化学（株））と低密度ポリエチレン（密度０．９２ｇ／ｃｍ３）を等量混合した混合物を使用した。「スチレン系エラストマー」は、２０℃付近にｔａｎδのピークを示すスチレン−ビニルポリイソプレンブロック共重合体（商品名：ハイブラー５１２７、（株）クラレ製）と−５℃付近にｔａｎδのピークを示すスチレン−ビニルポリイソプレンブロック共重合体（商品名：ハイブラー７１２５、（株）クラレ製）を等量混合した混合物を使用した。炭酸カルシウムは、平均粒径２．０μｍのものを使用した。
ここで、ｔａｎδ（損失正接）は、損失弾性率／貯蔵弾性率の比であり、動的粘弾性測定器を用いて、周波数２０Ｈｚ、温度範囲−１００〜１００℃、昇温速度２℃／ｍｉｎの条件で測定し、ｔａｎδのピークは、ｔａｎδが最も大きくなる温度をいう。
実施例１−１〜実施例１−１０及び比較例１−１〜比較例１−６に係る試験用巾木について、各表に示す試験を行った。試験方法は、下記の通りである。
【００１９】
さらに、比較例１−７として、表４に示すようにエチレン−酢酸ビニル共重合体（酢酸ビニル２０重量％、ＭＦＲ２．５）からなる試験用巾木を作製した。この巾木は、表４に示す各成分のペレット（微量の成形助剤も添加）を、１軸押出機でシリンダー温度１３５℃〜１８０℃（ペレット投入付近１３５℃、ダイス付近１８０℃で、両者の間が序々に昇温）、ダイス温度１７０℃で押出成形して厚み１．５ｍｍのシートとした。尚、炭酸カルシウムは、平均粒径２．０μｍのものを使用した。
この比較例１−７の試験用巾木について表４に示す各試験を行った。
【００２０】
＜試験方法＞
（５℃の剛性度）
試験用巾木を幅２５ｍｍ、長さ１００ｍｍに切断し、５±０．５℃下で、２４時間養生した。このものの曲げ強さを測定するため、オルゼン型剛性度試験機に、所定荷重を掛けた後、荷重目盛指針を０にセットすると共に、偏位角度目盛指針が０になるようにセットし、養生後の試験用巾木を試験機のチャックに取付け、試験機の回転盤を右回転させて偏位角度指針が６度に達したときの荷重を荷重目盛指針で読み取る。下記式を用いて剛性度（ｋｇ／ｃｍ２）を求めた。尚、表では、ｋＮ／ｃｍ２に換算したものを示している。
剛性度（ｋｇ／ｃｍ２）＝｛（４×Ｓ）／（Ｗ×ｄ３）｝×｛（Ｍ×読取荷重）／（１００×φ｝×Ｃ。
但し、Ｓ（支点間距離）：２ｃｍ、Ｗ（試料幅）：２．５ｃｍ、ｄ（試料厚さ）：１．５ｃｍ、Ｍ（所定荷重）：０．５ｋｇ、φ（偏位角度）：０．１０４７ｒａｄ（６度）、Ｃ（定数）：２。
（２３℃の剛性度）
試験用巾木を幅２５ｍｍ、長さ１００ｍｍに切断し、２３±０．５℃下で、２４時間養生した。その後、上記５℃の剛性度と同様にして剛性度を求めた。
（低温施工性）
５±３℃下で、２４時間養生し、直角の出隅部及び入隅部に、酢酸ビニル系接着剤（商品名：巾木糊、東リ（株）製）を用いて各試験用巾木を接着施工した。この施工を５箇所の出隅部及び入隅部にそれぞれ行い、各出隅部及び入隅部に巾木の浮き上がりがないかどうか確認した。その結果、全ての箇所で浮き上がりがない場合を「○」、一部の箇所で浮き上がりが生じた場合を「△」、全ての箇所で浮き上がりが生じた場合を「×」で表に示す。
（下地不陸隠蔽性）
厚み０．２ｍｍのテープを下地に貼り付け、その上から酢酸ビニル系接着剤（商品名：巾木糊、東リ（株）製）にて各試験用巾木を接着し、巾木の表面からテープの形状が視認されるかどうかを目視で確認した。その結果、全く認められない場合を「○」、やや認められる場合を「△」、よく目立つ場合を「×」で表に示す。
（折曲げ白化）
２３±３℃、湿度５５〜８５％下で、２４時間養生し、直径２ｍｍ、８ｍｍ、１０ｍｍの鉄棒の周囲に各試験用巾木を沿わせて折り曲げた後、元に戻して折り曲げ部分の白化状態を目視で確認した。その結果、２ｍｍの鉄棒でも白化していない場合を「○」、２ｍｍでは白化したが、８ｍｍでは白化が認められない場合を「△」、８ｍｍでは白化したが、１０ｍｍでは白化が認められない場合を「×」で表に示す。
（切断作業性）
２３±３℃、湿度５５〜８５％下で、２４時間養生し、市販のＮＴカッターで各試験用巾木を切断し、その容易さを評価した。その結果、切断し易いものを「○」、やや切断しにくいものを「△」、切断しにくいものを「×」で表に示す。
（接着強度）
ＪＩＳ  Ａ  ５５３６に準じて測定した。
（成形加工性）
各実施例及び比較例のペレットを、４５ｍｍの１軸押出機でシリンダー温度１５０〜２００℃（ペレット投入付近１５０℃、ダイス付近２００℃で、両者の間が序々に昇温）、ダイス温度１９０℃で樹脂を押し出し、均一に安定した状態で所定形状の巾木を成形できるどうかを確認した。その結果、加工できる場合を「○」、加工できない場合を「×」で表に示す。
【００２１】
【表１】
2005290773.tif 000002
【００２２】
【表２】
2005290773.tif 000003
【００２３】
【表３】
2005290773.tif 000004
【００２４】
【表４】
2005290773.tif 000005
【００２５】
実施例１−１〜１−４の巾木は、適度に柔軟性があり、出隅部及び入隅部に沿って良好に施工することができた。一方、比較例１−１の巾木は、非常に硬く、出隅部及び入隅部に沿わせることが困難で低温施工性が非常に悪かった。また、比較例１−２の巾木は、腰が無いためハンドリング性が悪く、又、下地の形状が巾木表面に映っていた。このことから、αオレフィンと低密度ポリエチレンの混合物１００重量部に対しスチレン系エラストマーを約１８〜２６０重量部配合することにより、５〜２３℃で適度に柔軟性があり、施工性にも優れていることが推察される。
【００２６】
実施例２及び比較例２
表５に示す配合比で、１軸押出機でシリンダー温度１７０℃、ダイス温度１７０℃で押出成形して厚み１．５ｍｍのシート状に成形し、実施例２−１〜２−６及び比較例２−１〜２−２に係る試験用シートをそれぞれ作製した。
表中「αオレフィン」は、エチレン−オクテン共重合体（商品名：タフマーＤＦ８０５、三井化学（株））を使用した。「スチレン系エラストマー」は、スチレン−ブタジエン・イソプレン−スチレンブロック共重合体の水素添加物を使用した。炭酸カルシウムは、平均粒径２．０μｍのものを使用した。
実施例２−１〜実施例２−６及び比較例２−１〜比較例２−２に係る試験用シートについて、各表に示す試験を行った。試験方法は下記の通りである。
【００２７】
＜試験方法＞
（耐傷性）
２３±３℃、湿度５５〜８５％の条件の下、２４時間以上養生し、図１に示すように、直径１１ｃｍの回転台の上に試験用シートを載置固定し、このシートの上に、５００ｇの垂直荷重を加えたナイフ刃の尖部を当て、回転台を６０ｒｐｍの速度で回転させた。同様にして７５０ｇ、１０００ｇの垂直荷重を加えて回転台を回転させ、それぞれのシート表面に傷が入っているかどうかを確認した。その結果、１０００ｇでも傷が認められない場合を「○」、１０００ｇでは傷付いたが、７５０ｇでは傷が認められない場合を「△」、７５０ｇで傷付いた場合を「×」で表に示す。
（折曲げ白化）
実施例１と同様に行った。
【００２８】
【表５】
2005290773.tif 000006
【００２９】
実施例３及び比較例３
表６に示す配合比で、実施例１と同様にして、厚み２ｍｍのシート状に成形し、実施例３−１〜３−４及び比較例３−１〜３−３に係る試験用巾木をそれぞれ作製した。
表中「αオレフィン＋ＬＤＰＥ」は、実施例１と同じものを使用した。「スチレン系エラストマーＡ」は、２０℃付近にｔａｎδのピークを示すスチレン−ビニルポリイソプレンブロック共重合体（商品名：ハイブラー５１２７、（株）クラレ製）を使用した。「スチレン系エラストマーＢ」は、−５℃付近にｔａｎδのピークを示すスチレン−ビニルポリイソプレンブロック共重合体（商品名：ハイブラー７１２５、（株）クラレ製）を使用した。
実施例３−１〜３−４及び比較例３−１〜３−３に係る試験用巾木について、５℃、２０℃、３５℃に於ける垂下試験を行った。試験方法は下記の通りである。
【００３０】
＜試験方法＞
（垂下量）
各試験用巾木（厚み２ｍｍ）を幅５０ｍｍ、長さ３００ｍｍに切断し、５±２℃、湿度５５〜８５％の条件の下、平坦面上に載置した状態で２４時間以上養生し、長手方向１００ｍｍを測定台上に固定し且つ残部（２００ｍｍ）を測定台の縁部から突出させると共に、この残部が試験前に垂下しないように、残部の下面に測定台と同じ高さで補助板を当てておく。次いで、この補助版を引き抜いて３０秒経過後、残部の先端と測定台との高低差（垂下量）を測定した。また、養生温度を２０±２℃、３５±２℃とした以外は、全く同様にして各温度での垂下量を測定した。その結果を表５に示す。
【００３１】
【表６】
2005290773.tif 000007
【００３２】
実施例３−１〜３−４の巾木は、垂下量が４０ｍｍ〜１４０ｍｍの範囲内にあり、５〜３５℃の比較的広い温度範囲での施工性、下地不陸隠蔽性などが良好である。一方、比較例３−１の巾木は、５℃での垂下量が４０ｍｍ未満であり、低温での巾木施工性が悪く、比較例３−２及び３−３は、低温施工性には優れるものの、３５℃での垂下量が大きく施工時のハンドリング性や下地不陸隠蔽性が悪いものである。
【図面の簡単な説明】
【００３３】
【図１】耐傷性試験の参考図。
【図１】
2005290773.tif 000008